(57)【要約】      （修正有）【課題】特に、遺体と共に火葬に付しても変形せず、遠赤外線放射特性のあるセラミック製仏像にある。【解決手段】遠赤外線源となる天然及び／または合成のセラミック粒体を主材料として成形・焼結製作したしてセラミック製仏像１である。【選択図】図１
0003109717.tif 000002
【実用新案登録請求の範囲】
【請求項１】
遠赤外線源となる天然及び／または合成のセラミック粉体を主材料として成形・焼結して制作したことを特徴とするセラミック製仏像。
【請求項２】
遠赤外線源となる天然及び／または合成のセラミック粉体を主材料とし、これに少なくとも重量比１／３量乃至１／５量の添加物を加え、成形・焼結して制作したことを特徴とするセラミック製仏像。
【考案の詳細な説明】
【技術分野】
【０００１】
本考案は、セラミックを主材料として形成したセラミック製仏像に係り、セラミックが有する遠赤外線放射特性及び耐熱性特性を利用した仏像である。この仏像は、このまま仏壇や部屋などに設置する他、これを遺体と共に火葬に付した後、遺族などの近親者が身に付けて所持したり、仏壇に祀るなど従来の仏像では得られなかった使用を目的とするものである。
【背景技術】
【０００２】
６〜７世紀頃、日本で最初に制作された仏像は金銅仏であり、これは蝋型技法で制作されている。つまり、鉄心上に土で中型（なかご）をつくり、その上に蝋を粘土状につけ、この蝋に仏像を彫刻した。その外側に土を被せ、固く焼きしめて蝋を溶出させ、この時形成される空洞に溶融した銅を流し込んで仏像を制作した。
【０００３】
さらに、天平時代に到り、乾漆像が制作された。乾漆像には、脱乾漆法と木心乾漆法による２つの方法のものがある。脱乾漆法では、木組を土で覆って固め、表面を塑土で仕上げて仏像の概略の形をつくり、この上に麻布をはり漆を塗って乾燥する。そして、麻布はり、漆塗り、乾燥の操作を繰り返し、精密な形に仕上げ、最後に仏像内の土を取り除いて仏像を制作する。木心乾漆法では、木彫の原形上に、おが屑状の「こくそ」を漆と練り合わせたものをつけて行き、仏像を仕上げた。これらの他に、塑造（粘土細工）及び木彫の仏像が存在している。
【考案の開示】
【考案が解決しようとする課題】
【０００４】
このように、従来の仏像は、金属、木、布と漆、或いは粘土で作られており、これらの仏像に共通する欠点は、現在行われているガスバーナーによる火葬の温度に耐えられないことである。つまり、いずれの制作法による仏像も、遺体と共に現行のガスバーナー法で火葬すると、溶融、崩壊或いは焼失して原形を止めることができなかった。
【０００５】
本考案者らは、上記観点に鑑み、セラミックが有する遠赤外線放射特性と耐熱性特性とに着目し、セラミックを主材料とする仏像の研究・開発を図った結果、創作したのが本考案のセラミック製仏像であり、その目的は、従来にない仏像を高能率で制作でき、かつ特有な効果を発揮する効用の高い仏像にある。
【０００６】
即ち、本考案に係わるセラミック製仏像は、仏壇や部屋などに設置する他に、特に、遺体と共に火葬してもその原形が変化し、或いは焼失することはなく、さらに火葬後の仏像は、その色調に深みを増し、神々しさに満ちた外観を奏することを目的とするものである。これは、仏像の主材料であるセラミック材の材質が遺体の成分と反応して生じる変化であると考えられる。
【課題を解決するための手段】
【０００７】
上記目的を達成するために、本考案のセラミック製仏像は、遠赤外線源となる天然及び／または合成のセラミック粉体を主材料として成形・焼結して制作したことを特徴とするものである。
【０００８】
さらに、本考案のセラミック製仏像は、遠赤外線源となる天然及び／または合成のセラミック粉体を主材料とし、これに少なくとも重量比１／３量乃至１／５量の添加物を加え、成形・焼結して制作したことを特徴とするものである。
【０００９】
第１の考案によれば、このセラミック製仏像を遺体と共に火葬してもセラミックを主材料としており、溶融、崩壊或いは焼失することなく、原形を保ち、かつ色調に深みを増し、さらに、セラミック材の有する遠赤外線放射特性を失うことがない。
【００１０】
また、第２の考案によれば、第１の考案に比べ、セラミック材の有する遠赤外線放射特性は相乗的に高まるものである。
【考案の効果】
【００１１】
このように本考案によれば、これを仏壇や部屋に設置でき、この他にセラミック製仏像を遺体と共に火葬しても、仏像の原形が変化したり、焼失することがなくなる反面、火葬後の仏像は、厳かな光沢を放つようになり、神々しさに満ちた外観の変化に変化するものとなり、遺骨と共に埋葬したり、遺族が身に付けて所持したり、仏壇に祀ることができ、その利用範囲が広がる。
【００１２】
また、火葬後の仏像は、火葬前の仏像と同様に遠赤外線放射特性により、肌に近接して所持することにより、人体の健康に良好に作用する。
【考案を実施するための最良の形態】
【００１３】
本考案は、遠赤外線源となる天然及び／または合成のセラミック粉体を主材として成形・焼結して制作したセラミック製仏像である。
【実施例】
【００１４】
以下、本考案の実施例を図面を参照しながら説明する。本考案に係わるセラミック製仏像は、一般に行われているセラミック製品の制作方法により制作することができる。即ち、金型を用いてセラミック材の原料粉末を圧粉成形し、これを高温に加熱して焼結する。焼結には、固相焼結と液相焼結があり、用いるセラミック材に適した温度及び雰囲気で行う。常圧焼結では、緻密化し難いセラミックの場合は加圧下に焼結するとよい。加圧焼結法には、ホットプレス法と熱間静水圧プレス法があり、いずれの方法によっても、本考案のセラミック製仏像を制作できる。
【００１５】
本考案に使用するセラミック材は、天然または／及び合成のものでよく、両者を混合したものでもよい。特に近赤外線部より遠赤外線部の吸収が強く、また線膨張係数が小さい特徴からジルコンを主体とするものが望ましい。加温時には遠赤外線部に強い放射特性を示し、この仏像を肌に近接して携帯する人の健康を推進し、仏像の効能を高めるものとなる。
【００１６】
主材料となり得るセラミック材として、ジルコニア，チタニア，シリカ，アルミナ，コージライト（2MgO ・ 2Al2O3 ・5SiO2 ），βスポジウメン（LiO2・ Al2O3・ TiO2 ），チタン酸アルミニウム（Al2O3 ・ TiO2 ）などの、所謂合成ファイン・セラミックが使用できる。また、バイオ技術により、ある種の酵素菌をシリカ分子に融合させ、これに鉄分子を結合させて高温酸化雰囲気中で焼成した後、還元性雰囲気中で安定化した特殊セラッミック素材をバイオ・セラミックと称しているが、このバイオ・セラミックは、上記合成ファイン・セラミックの範疇に含まれ、本考案の主材料となる合成のセラミックとして使用できる。
【００１７】
一方、天然のセラミック素材として天然に産する電気石（トルマリン）や天輝石のような遠赤外線を放射するセラミック類似物も使用でき、或いは上記合成バイオ・セラミックに混合して使用することができる。電気石や天輝石はいずれも天然に産出する鉱物資源であり、これらを本考案に係わる主材料である合成セラミックに混合して仏像の材料として使用することにより、この仏像を肌に近接して携帯する者に遠赤外線が作用し、心身の健康を著しく増進できる。これらの内、天輝石は特に有効である。天輝石は軟質多孔性古代海洋腐食質であり、動植物や魚類の栄養源となっている他、水の浄化に効力があることが知られている。
【００１８】
次に、本考案者らが実施した具体例１〜３について説明する。図１は、具体例１により制作した仏像１を示している。磁器製ボールミルに分散剤溶液として、セルナＤ３０５の２％溶液１００ｍｌを入れ、使用するジルコニア２ｋｇに対し、１／３量（重量比）のアルミナボール７００ｇと、脱脂したジルコニア２ｋｇの微細粉末を加え、よくかきまぜた後、７２時間ボールミルを回転して粉砕・混合した。得られたスラリーを、よく乾燥した仏像の石膏型に流し込み、硬化後に型を外して成形品を取り出し、仕上げ後、数日間常温で放置・乾燥した。これを予備焼成後、さらに焼成炉に移して１４００〜１５５０°Ｃで本焼成して、仏像１を制作した。このようにして制作した高さ１３ｃｍの立像の仏像について、公知の共鳴磁気分析器（ＭＲＡ）による波動測定及び遠赤外線の吸収特性を測定した。その測定結果を図２に示す。さらに、この仏像を遺体と共に火葬し付した。仏像は遺体と共に火葬後も外形の変化は認められず、且つその色調が変化して神々しい深みを帯びている。火葬後の仏像も同様にＭＲＡにより測定した。ＭＲＡによる波動測定結果及び遠赤外線の吸収特性の測定結果は図２とほぼ同様な数値を確認した。
【００１９】
具体例２は、次のように制作した。磁器製ボールミルに分散剤溶液としてセルナＤ３０５，２％溶液１００ｍｌを入れ、使用するジルコニア２ｋｇの微細粉末を加え、よくかきまぜた後、７２時間ボールミルを回転して粉砕・混合した。得られたスラリーに、ジルコニア２ｋｇに対し５％（重量比）のＥＭ液１００ｇを加え、さらに混合を続けた。このスラリーを、よく乾燥した仏像の石膏型に流し込み、硬化後に型を外して成形品を取り出し、仕上げ後数日間常温で放置・乾燥した。これを予備焼成後、さらに焼成炉に１４００〜１５５０°Ｃで本焼成した。このようにして制作した仏像について、ＭＲＡによる波動測定及び遠赤外線の吸収特性を測定した。その測定結果を図２に示す。さらに、この仏像を遺体と共に火葬し付した。仏像は遺体と共に火葬後も外形の変化は認められず、且つその色調が変化して神々しい深みを帯びている。火葬後の仏像も同様にＭＲＡにより測定した。ＭＲＡによる波動測定結果及び遠赤外線の吸収特性の測定結果は、図２とほぼ同様な数値を確認した。
【００２０】
具体例３は、次のように仏像を制作した。磁器製ボールミルに分散剤溶液としてセルナＤ３０５，２％溶液１００ｍｌを入れ、使用するジルコニア２ｋｇに対し１／３量（重量比）のアルミナボール７００ｇに対し、１／５量（重量比）の天輝石４００ｇの微細粉末、及び脱脂したジルコニア２ｋｇの微細粉末を加え、よくかきまぜた後、７２時間ボールミルを回転して粉砕・混合した。得られたスラリーに、ジルコニア２ｋｇに対し５％（重量比）のＥＭ液１００ｇを加え、さらに混合を続けた。このスラリーを、よく乾燥した仏像の石膏型に流し込み、硬化後に型を外して成形品を取り出し、仕上げ後数日間常温で放置・乾燥した。これを予備焼成後、さらに焼成炉に移して１４００〜１５５０°Ｃで本焼成して同様な高さ約１３ｃｍの立像の仏像を制作した。このようにして制作した仏像について、ＭＲＡによる波動測定及び遠赤外線の吸収特性を測定した結果、図２と同様な数値を確認した。さらに、この仏像を遺体と共に火葬し付した。仏像は遺体と共に火葬後も外形の変化は認められず、且つその色調が変化して神々しい深みを帯びている。この火葬後の仏像も同様にＭＲＡにより測定した。ＭＲＡによる波動測定結果及び遠赤外線の吸収特性の測定結果は、図２とほぼ等しい数値を確認した。
【００２１】
上記のセラミック材を加圧成形し、焼結して制作した仏像は、これまでの仏像にはなかった特徴を有する。即ち、本考案者らは、本考案に係わるセラミック製仏像を遺体と共に火葬すると、火葬後の仏像が厳かな光沢を放つようになり、神々しい外観に変化することを見出した。これは血液など遺体に含まれる何らかの成分が、仏像を形成するセラミックと反応して、外観の変化を生じたものと思われるが、その理論に関しては未だ定かではない。このように外観が変化した仏像を、遺骨と共に埋葬したり、遺族が身に付けて所持したり、或いは仏壇に祀ることにより、仏像の価値は著しく高められる。
【００２２】
遠赤外線放射が人体に与える効果は、血行及び体温の変化などにより検出することができるが、この他に人体が発する波動を測定してこれを検知する方法が提案されており（例えば、江本勝著  ビジネス社刊「波動の人間学」参照）、人体などが放射する固有波動を共鳴磁気分析器（ＭＲＡ）によって分析し、その人の健康状態、或いは物質の人体の健康に与える影響などを測定する方法が提案されている。ジルコニアなどのセラミック材の発する波動は、原子あるいは素粒子レベルの超微弱エネルギーと理解されており、人体にとって極めて有益なものであることが認められている。さらに、ジルコニアに、ＥＭの名称で知られる微生物群或いはその生成物（比嘉照夫著  サンマーク出版刊「地球を救う大改革」参照）及び／又は天輝石を加えて制作した仏像の波動測定を行ったところ、上記図２のように極めて優れた特性が得られることが確認できた。なお、この波動の数値は高い値ほど、各項目の症状に良好に作用するものである。
【図面の簡単な説明】
【００２３】
【図１】本考案に係るセラミック製仏像の斜視図。
【図２】波動測定結果を示す図表。
【符号の説明】
【００２４】
１  セラミック製仏像
【図１】
0003109717.tif 000003
【図２】
0003109717.tif 000004
【手続補正書】
【提出日】平成17年1月17日(2005.1.17)
【手続補正１】
【補正対象書類名】実用新案登録請求の範囲
【補正対象項目名】請求項１
【補正方法】変更
【補正の内容】
【請求項１】
遠赤外線源となる天然及び／または合成のセラミック粉体を主材料として仏像の形に成形・焼結して制作したことを特徴とするセラミック製仏像。
【手続補正２】
【補正対象書類名】実用新案登録請求の範囲
【補正対象項目名】請求項２
【補正方法】変更
【補正の内容】
【請求項２】
遠赤外線源となる天然及び／または合成のセラミック粉体を主材料とし、これに少なくとも重量比１／３量乃至１／５量の添加物を加え、仏像の形に成形・焼結して制作したことを特徴とするセラミック製仏像。
【手続補正３】
【補正対象書類名】明細書
【補正対象項目名】０００７
【補正方法】変更
【補正の内容】
【０００７】
上記目的を達成するために、本発明のセラミック製仏像は、遠赤外線源となる天然及び／または合成のセラミック粉体を主材料として仏像の形に成形・焼結して制作したことを特徴とするものである。
【手続補正４】
【補正対象書類名】明細書
【補正対象項目名】０００８
【補正方法】変更
【補正の内容】
【０００８】
さらに、本発明のセラミック製仏像は、遠赤外線源となる天然及び／または合成のセラミック粉体を主材料とし、これに少なくとも重量比１／３量乃至１／５量の添加物を加え、仏像の形に成形・焼結して制作したことを特徴とするものである。